(57)【要約】本発明は、第１の加工温度を有する第１のダイアタッチ剤を使用して基板に対してダイを取り付けることによって、また、第２の加工温度を有する第２のダイアタッチ剤を使用して後続のダイを取り付けることによって、マルチプルダイ装置を製造する方法に係り、第２のダイを取り付ける工程が第１のダイアタッチ剤を劣化させない。一実施例に対して、複数のダイは、各ダイアタッチ剤を使用して取り付けられる。一実施例に対して、第１のダイアタッチ剤は、熱可塑性フィルムであり、第２及び後続のダイアタッチ剤は、熱可塑性フィルムの改質である。【特許請求の範囲】
【請求項１】
基板と、
前記基板に対して第１のダイを取り付け、第１の関連加工温度を有する、第１のダイアタッチ剤と、
前記第１のダイに対して第２のダイを取り付け、第２の関連加工温度を有する第２のダイアタッチ剤と、
を有する、装置。
【請求項２】
前記第２の関連加工温度は、前記第１の関連加工温度より低く、前記第１のダイアタッチ剤を前記第２の関連加工温度にさらすことで前記第１のダイアタッチ剤が特定の温度度以内まで低下されない、
請求項１記載の装置。
【請求項３】
前記第１のダイアタッチ剤は、第１の熱可塑性フィルムを有し、前記第２のダイアタッチ剤は、第２の熱可塑性フィルムを有する、
請求項１記載の装置。
【請求項４】
前記第１の熱可塑性フィルムは、第１のガラス転移温度を有し、前記第２の熱可塑性フィルムは、前記第１のガラス転移温度より低い第２のガラス転移温度を有する、
請求項３記載の装置。
【請求項５】
前記第２のダイ上へと連続的にスタックされる１つ又はそれ以上の追加的なダイ、を更に有し、
前記１つ又はそれ以上の追加的なダイの各々は、連続ダイアタッチ剤を使用して前のダイに対して取り付けられる、
請求項１記載の装置。
【請求項６】
前記第１のダイアタッチ剤は、熱可塑性フィルムを有し、前記第２のダイアタッチ剤は、熱可塑性フィルムの改質を有する、
請求項１記載の装置。
【請求項７】
前記第２のダイアタッチ剤は、前記熱可塑性フィルムの改質を達成するよう前記熱可塑性フィルムに対して添加される可塑剤を有する、
請求項６記載の装置。
【請求項８】
前記可塑剤は、低分子量ポリイミドと、アミンターミネートラバーと、低分子量エポキシと、を有する群から選択される、
請求項７記載の装置。
【請求項９】
前記第１のダイアタッチ剤は、第１のペーストベース接着剤を有し、前記第２のダイアタッチ剤は、第２のペーストベース接着剤を有する、
請求項１記載の装置。
【請求項１０】
前記第１のダイアタッチ剤は、第１のエポキシを有し、前記第２のダイアタッチ剤は、第２のエポキシを有する、
請求項１記載の装置。
【請求項１１】
論理プロセッサ装置は、前記第１のダイ上で実行され、メモリ装置は、前記第２のダイ上で実行され、
前記メモリ装置は前記論理プロセッサ装置に対して結合される、
請求項１記載の装置。
【請求項１２】
装置であって、
基板と、
第１のダイアタッチ剤と、
前記基板に対して、また、前記第１のダイアタッチ剤を使用して互いに対して取り付けられる、１つ又はそれ以上のダイを有する第１の組と、
１つ又はそれ以上のダイを有する前の組に対して、また、１つ又はそれ以上の後続のダイアタッチ剤を使用して互いに対して取り付けられる、１つ又はそれ以上のダイを有する対応する連続の組と、
を有し、
前記第１のダイアタッチ剤は、第１の関連加工温度を有し、
後続のダイアタッチ剤の各々は、夫々の関連加工温度を有し、各夫々の関連加工温度は、前記第１の関連加工温度及び各前の夫々の関連加工温度より低い、
装置。
【請求項１３】
前記第１のダイアタッチ剤は、第１のガラス転移温度を有する熱可塑性フィルムを有し、前記後続のダイアタッチ剤の各々は、前記熱可塑性フィルムの夫々の改質を有し、
前記後続のダイアタッチ剤の各々は、夫々のガラス転移温度を有する、
請求項１２記載の装置。
【請求項１４】
前記後続のダイアタッチ剤の各々は、前記後続のダイアタッチ剤の各々の前記熱可塑性フィルムの改質を達成するよう、前記熱可塑性フィルムに対して添加される可塑剤を有する、
請求項１３記載の装置。
【請求項１５】
前記可塑剤は、低分子量ポリイミドと、アミンターミネートラバーと、低分子量エポキシとを有する群から選択される、
請求項１４記載の装置。
【請求項１６】
前記第１のダイアタッチ剤は、第１のペーストベース接着剤を有し、前記後続のダイアタッチ剤の各々は、異なる夫々のペーストベース接着剤を有する、
請求項１２記載の装置。
【請求項１７】
論理プロセッサ装置は、前記１つ又はそれ以上のダイを有する第１の組の第１のダイ上で実行され、メモリ装置は、前記１つ又はそれ以上のダイを有する第１の組の１つ又はそれ以上の残りのダイの少なくとも１つ上で、また、１つ又はそれ以上のダイを有する連続する組の１つ又はそれ以上のダイ上で実行され、
前記メモリ装置は、前記論理プロセッサ装置に対して結合される、
請求項１２記載の装置。
【請求項１８】
方法であって、
第１の関連加工温度を有する第１のダイアタッチ剤を選択する段階と、
基板に対して、また、前記第１のダイアタッチ剤を使用して互いに対して１つ又はそれ以上のダイを有する第１の組を取り付ける段階と、
第２の関連加工温度を有する第２のダイアタッチ剤を選択する段階と、
前記１つ又はそれ以上のダイを有する第１の組に対して、また前記第２のダイアタッチ剤を使用して互いに対して、１つ又はそれ以上のダイを有する第２の組を取り付ける段階と、
を有し、
前記第２の関連加工温度は、前記第１の関連加工温度より低く、前記第１のダイアタッチ剤を前記第２の関連加工温度に対してさらすことで前記第１のダイアタッチ剤が特定の温度以内に低下されない、
方法。
【請求項１９】
前記第１のダイアタッチ剤は、第１の熱可塑性フィルムを有し、前記第２のダイアタッチ剤は、第２の熱可塑性フィルムを有する、
請求項１８記載の方法。
【請求項２０】
前記第１の熱可塑性フィルムは、第１のガラス転移温度を有し、前記第２の熱可塑性フィルムは、前記第１のガラス転移温度より低い第２のガラス転移温度を有する、
請求項１９記載の方法。
【請求項２１】
１つ又はそれ以上のダイを有する１つ又はそれ以上の追加的な組を、前記１つ又はそれ以上のダイを有する第２の組上へと連続的に取り付ける段階、を更に有し、
前記１つ又はそれ以上のダイを有する１つ又はそれ以上の追加的な組の各々は、１つ又はそれ以上のダイを有する前の組に対して、また、異なる夫々のダイアタッチ剤を使用して互いに対して、取り付けられる、
請求項１８記載の方法。
【請求項２２】
前記第１のダイアタッチ剤は、熱可塑性フィルムを有し、前記第２のダイアタッチ剤は、前記熱可塑性フィルムの改質を有し、
前記熱可塑性フィルムの前記改質は、前記熱可塑性フィルムに対して可塑剤を添加することによって達成される、
請求項１８記載の方法。
【請求項２３】
前記可塑剤は、低分子量ポリイミドと、アミンターミネートラバーと、低分子量エポキシとを有する群から選択される、
請求項２２記載の方法。
【請求項２４】
前記第１のダイアタッチ剤は、第１のペーストベース接着剤を有し、第２のダイアタッチ剤は、第２のペーストベース接着剤を有する、
請求項１８記載の方法。
【請求項２５】
前記第１のダイアタッチ剤は、第１のエポキシを有し、前記第２のダイアタッチ剤は、第２のエポキシを有する、
請求項１８記載の方法。
【請求項２６】
システムであって、
第１のダイと、
前記第１のダイ上で実行される論理プロセッサ装置と、
１つ又はそれ以上の追加的なダイと、
前記１つ又はそれ以上の追加的なダイの各々の上で実行される１つ又はそれ以上のメモリ装置と、
前記第１のダイを基板に対して取り付け、第１の関連加工温度を有する、第１のダイアタッチ剤と、
１つ又はそれ以上の前記追加的なダイを有する対応する組を、前のダイに対して、また互いに対して取り付ける、１つ又はそれ以上の後続のダイアタッチ剤と、
を有し、
各後続のダイアタッチ剤は、夫々の関連加工温度を有し、各夫々の関連加工温度は、前記第１の関連加工温度及び各前の夫々の関連加工温度より低い、
システム。
【請求項２７】
前記第１のダイアタッチ剤は、第１のガラス転移温度を有する熱可塑性フィルムを有し、前記後続のダイアタッチ剤の各々は、前記熱可塑性フィルムの夫々の改質を有し、
各後続のダイアタッチ剤は、夫々のガラス転移温度を有する、
請求項２６記載のシステム。
【請求項２８】
前記後続のダイアタッチ剤の各々は、可塑剤を前記熱可塑性フィルムに対して添加することによって達成される前記熱可塑性フィルムの改質を有する、
請求項２７記載のシステム。
【請求項２９】
前記可塑剤は、低分子量ポリイミドと、アミンターミネートラバーと、低分子量エポキシとを有する群から選択される、
請求項２８記載のシステム。
【請求項３０】
前記第１のダイアタッチ剤は、第１のペーストベース接着剤を有し、前記後続のダイアタッチ剤の各々は、異なる夫々のペーストベース接着剤を有する、
請求項２６記載のシステム。
【発明の詳細な説明】
【技術分野】
【０００１】
本発明の実施例は、一般的に集積回路装置の分野に係り、より具体的にはスタックダイ装置を作るようダイをスタックする方法に係る。
【背景技術】
【０００２】
チップが回路基板の表面上により密集してパッケージされ得る場合、モジュールの寸法及びコストは低減され得、システムのパフォーマンスは向上され得る。パッケージングの密度を最大化する１つの可能な方法は、スタックチップ装置又はスタックダイ装置として称される三次元スタックを形成するよう互いの上にチップを置くことを有する。過去数年間にわたって、可能であればチップをスタックすることに大きな興味がもたれている。かかるチップスタッキングのスキームは、ワイヤ接続を容易にするよう複数の減少する寸法のチップをスタッキングすること、並びに、スペーサを使用して又はベベリング技術を用いて複数の同一の寸法のチップをスタッキングすることを有する。典型的には、スタックダイ装置の最も下方のダイは、ペーストベース接着剤等のダイアタッチ剤を使用して基板に対して取り付けられる。同一のダイアタッチ剤は、スタックダイ装置において後続のダイを互いに対して取り付けるよう使用される。典型的には、ペーストベース接着剤は、液体として塗布され、ダイは基板上に（又は他のダイ上へと）置かれ、続いて接着剤が硬化される。硬化中、接着剤は比較的高温にまでされる。スタックダイ装置の後続のダイを取り付けるよう、工程は反復される。現在典型的である装置における２乃至４つのスタックダイから、近い将来における６乃至９のスタックダイ及びそれ以上まで、より多くのダイをスタッキングする傾向があり、ダイアタッチ剤に関する問題があがっている。各後続の接着層を硬化するよう温度を反復的に上げることによって、前に適用された接着層の劣化がもたらされるのである。
【０００３】
更に、複数の状況においては、ダイアタッチ剤としてのペーストベース接着剤の使用は、最善ではなく、フィルムダイアタッチ剤によって置き換えられる。例えば、複数の適用に対して、非常に薄いダイが所望される。典型的なダイは、厚さ７２５ミクロンであるが、所定のアプリケーション（無線通信等）に対しては、厚さ２５ミクロンのダイが所望され得る。かかる薄いダイに対して、ダイの一側から他側までの金属密度における不均衡は、ダイに歪みを引き起こす。歪んだダイは、硬化工程を通してペーストベース接着剤との接触を保持しないため、かかる歪みは、ダイアタッチ剤としてのペーストベース接着剤の使用を問題のあるものにする。
【０００４】
更に、ダイパッケージがダイと略同等の寸法を有する際、ダイアタッチ剤に対してペーストベース接着剤を使用することは、後続のワイヤ接続工程を妨げ得るペーストの流出に繋がり得る。
【発明の開示】
【課題を解決するための手段】
【０００５】
かかる問題は、熱可塑性に基づくフィルム（ｔｈｅｒｍｏｐｌａｓｔｉｃ−ｂａｓｅｄ  ｆｉｌｍ）等のフィルムダイアタッチ剤を使用するラミネーション加工の使用を介して、対処され、スタックチップスケールパッケージにおける一般的なダイアタッチ剤として好ましいものとなり始めている。かかる剤は、優れた流動性及び接着／粘着強度等の多くの所望される特徴を有する。
【０００６】
ダイアタッチ剤に対して熱可塑性フィルムを使用する典型的なラミネーション加工において、ダイは、高い温度及び圧力下で基板に対して（又は他のダイに対して）ラミネートされる。フィルムは、ラミネーション加工中、ダイを平らに保持する（歪みを防止する）よう、十分な接着強度を有する。スタックダイ装置を形成するために次のダイを取り付けるよう、工程は反復される。これは、前に取り付けられたダイのダイアタッチフィルムが反復されるラミネーション加工の熱及び圧力にさらされる、ことを意味する。
【０００７】
反復される熱加工は、空隙率及び応力をダイアタッチフィルムにおいて引き起こし得、層間剥離及び歪みをもたらす。結果として、続くラミネーション加工中には、前のダイアタッチフィルム層を層間剥離又は過度に変形することから防ぐよう、最新の注意が払われなければならない。これによって、スタックダイ装置の複数のダイにわたって空隙のない結合ラインを達成し得ることが制限される。更には、空隙、クラック、及び反復される高温／高圧の工程によって引き起こされる他の不具合は、パフォーマンスの信頼性の低下に繋がる。
【発明を実施するための最良の形態】
【０００８】
本発明は、以下の説明を参照し、且つ本発明の実施例を図示するよう使用される図面を添付することによって、最良に理解され得る。
【０００９】
以下の説明において、多種の特定の詳細が説明される。しかしながら、本発明の実施例がかかる特定の詳細無く実行され得る、ことは理解される。他の例において、周知の回路、構造、及び技術は、本願の理解を曖昧なものとしないよう詳細には示されない。
【００１０】
明細書を通しての「一実施例」又は「実施例」に対する参照は、実施例とともに説明される特別な特性、構造、又は特徴が本発明の少なくとも１つの実施例において有される、ことを意味する。故に明細書中の多種の場所において見られる「一実施例において」又は「実施例において」という文章は、必ずしも全てが同一の実施例を参照しているわけではない。更には、特別な特性、構造、又は特徴は、１つ又はそれ以上の実施例において適切な手法において組み合わせられ得る。
【００１１】
更に、本発明の態様は、単一の開示された実施例の全ての特徴においてあるわけではない。故にこの結果、添付の請求項は、当該明細書に明白に組み込まれ、各請求項は、本発明の別個の一実施例として独立する（ｗｉｔｈ  ｅａｃｈ  ｃｌａｉｍ  ｓｔａｎｄｉｎｇ  ｏｎ  ｉｔｓ  ｏｗｎ）。
【００１２】
図１は、本発明の一実施例に従ったスタックダイ装置を作る工程を示す。図１中に示される工程１００は、第１のダイアタッチ剤が選択されるオペレーション１０５で始まる。第１のダイアタッチ剤は、それに関連付けられた加工温度を有する。例えば、第１のダイアタッチ剤がペーストベース接着剤である場合、加工温度は、一実施例に対するペースト接着剤の硬化温度であり得る。他の実施例では、第１のダイアタッチ剤が熱可塑性フィルムである場合、加工温度は熱可塑性フィルムのガラス転移温度（Ｔｇ）を上回る。
【００１３】
オペレーション１１０において、第１のダイは、第１のダイアタッチ剤を使用して基板に対して取り付けられる。第１のダイアタッチ剤の関連加工温度は、ダイ及び基板の温度許容度より高くない。
【００１４】
オペレーション１０５において、第２のダイアタッチ剤は選択される。第２のダイアタッチ剤は、それに関連付けられた加工温度を有し、該加工温度は、第１のダイアタッチ剤と関連付けられる温度より小さい。第２のダイアタッチ剤は、第１のダイアタッチ剤に関連付けられた温度より十分に低い関連加工温度を有して選択され、第２のダイアタッチ剤の加工（例えば硬化又はラミネート）は、前に加工された第１のダイアタッチ剤を特定の温度以内まで（ｔｏ  ｗｉｔｈｉｎ  ａ  ｓｐｅｃｉｆｉｅｄ  ｄｅｇｒｅｅ）著しくは低下させない。即ち、第２のダイアタッチ剤の加工は、層間剥離、歪み、又はスタックダイ装置がその意図される目的に対して作動不能にされるまでの他の不具合を引き起こさない。
【００１５】
オペレーション１２０において、第２のダイは、第２のダイアタッチ剤を使用して第１のダイの上にスタックされ、それに取り付けられる。
【００１６】
図２は、本発明の一実施例に従ったスタックダイ装置を示す。図２中に示されるスタックダイ装置２００は、基板２１０を有する。基板２１０は、基板２１０の下方表面２１１上に形成される導電ボール２２０を有する。導電ボール２２０は、マザーボード（図示せず）に対して基板２１０を電気的に接続するものである。ダイ２３０ａは、基板２１０の上方表面２１２上へと配置される。ダイアタッチ剤ＤＡ１は、基板２１０とダイ２３０ａとの間に配置され、ダイ２３０ａを基板２１０に対して取り付ける。本発明の一実施例によれば、ＤＡ１は関連加工温度ＴＤＡ１を有する。
【００１７】
ダイ２３０ｂは、ダイ２３０ａの上へスタックされ、ダイアタッチ剤ＤＡ２を有してダイ２３０ａに対して取り付けられる。本発明の一実施例によれば、ＤＡ２は、ＴＤＡ１より低い関連加工温度ＴＤＡ２を有する。
【００１８】
ダイ２３０ｃは、ダイ２３０ｂの上へスタックされ、ダイアタッチ剤ＤＡ３を有してダイ２３０ｂに対して取り付けられる。本発明の一実施例によれば、ＤＡ３は、ＴＤＡ２より低い関連加工温度ＴＤＡ３を有する。
【００１９】
図２中に示される通り、スタックダイ２３０ａ乃至２３０ｃは、基板２１０に対して及び／又は互いに対して、ワイヤボンド２３１を有して基板２３０ａ乃至２３０ｃワイヤ接続で接着される。スタックダイ２３０ａ乃至２３０ｃの各々は、メモリチップ又は論理プロセッサチップであり得る。本発明の一実施例に対して、ダイ２３０ａは、論理プロセッサチップであり、ダイ２３０ｂ乃至２３０ｃは、メモリチップ（例えばフラッシュメモリ装置）である。更には、スタックダイ装置を形成するダイの数は典型的なものであり、事実上ダイは、本発明の多種の他の実施例に従った装置を有し得る。
【００２０】
本発明の一実施例によれば、マルチプルダイアタッチ剤の各々は熱可塑性フィルムであり得る。従来通りフィルムは、基板に対して適用され、ラミネーション加工に対して熱可塑性フィルムのＴｇを上回る特定の温度まで加熱される。即ち、信頼性の高いラミネーションを与えるよう、フィルムは、柔らかく可撓性があるべきである。Ｔｇは、それを上回ると熱可塑性フィルムが柔らかく柔軟となる温度である。フィルムがＴｇを上回るようにした後、ダイは続いて、歪みを防止するよう圧力を受けて基板に対してラミネートされる。図３Ａは、典型的な熱可塑性フィルムに対する係数（ｍｏｄｕｌｕｓ）／温度グラフを示す。図３Ａ中に示される通り、フィルムに対するＴｇは約６０℃である。典型的なラミネート工程は、約１００ＭＰａ及びそれを下回る係数を有して達成され、理想的には０ＭＰａに近い。したがって、かかるフィルムに対して、ラミネート温度は、Ｔｇを上回り、略１２０℃である。
【００２１】
問題は、スタックダイ装置を形成するよう後続のダイを適用する際に起きる。同一のＴｇを有する同一のフィルムが後続のダイを取り付けるよう使用されるため、前に適用されたフィルムは、再度そのＴｇを上回って上昇される。反復される転移は上述された通りフィルムを劣化させ得、ダイは歪み得る。
【００２２】
本発明の一実施例によれば、熱可塑性フィルムは、基板に対してダイを取り付けるよう使用される（例えば、図２中のＤＡ１）。熱可塑性フィルムは、市販されているポリアミドベースの材料又はエポキシであり得る。後続のフィルムをダイは、上述された通り第２のフィルムを使用してスタックダイ装置を形成するよう取り付けられ得る。本発明の一実施例によれば、第２のフィルムは、より低いＴｇを有する他の市販のダイアタッチ剤であり得る。本発明の他の実施例に対して、第２のフィルムは、より低いＴｇを有する熱可塑性フィルムの改質（ｒｅｆｏｒｍｕｌａｔｉｏｎ）であり得る。ポリマのＴｇは、可塑剤を取り入れることによって低下され得る。可塑剤は、ポリマの空隙率を上昇させるよう取り入れられる小分子であり、ポリマをより低い温度においてより柔軟にする。熱可塑性フィルムのＴｇを低下させるよう使用され得る複数の典型的な可塑剤は、低分子量ポリイミド、アミンターミネートラバー、及び低分子量エポキシを有する。
【００２３】
図３Ｂは、本発明の一実施例に従った３つの熱可塑性フィルムの各々に対する、係数／温度グラフを示す。図３Ｂ中に示される通り、第１のダイアタッチフィルムＤＡ１に対する係数／温度グラフは、図３Ａ中に示されるものであり、１００ＭＰａを下回る所望される係数を達成するよう約１２０℃の加工温度を求める。ＤＡ１は、約６０℃であるＴｇ１であるＴｇを有する。第２のダイアタッチ剤ＤＡ２は、ＤＡ１の改質であり得、より低いＴｇであるＴｇ２を有し、それ故に１００ＭＰａを下回る所望の係数を達成するよう約９０℃のみを有する加工温度を求める。Ｔｇ２は、約４５℃である。それ故に、ＤＡ２を使用するラミネーション加工中、ＤＡ１はある程度転移するが、劣化及び歪みを低減するよう十分な剛性を維持する。第３のダイアタッチ剤ＤＡ３は、ＤＡ１の改質であり得、更に低いＴｇであるＴｇ３を有し、それ故に、１００ＭＰａを下回る所望される係数を達成するよう約９０℃の加工温度のみを求める。Ｔｇ３は、約３０℃である。それ故に、ＤＡ３を使用するラミネーション加工中、ＤＡ２はある程度転移し、ＤＡ１はより少なく転移し、いずれも劣化及び歪みを低減するよう十分な剛性を維持する。
【００２４】
本発明の実施例は、基板に対してダイを取り付けるよう第１のダイアタッチ剤を使用して、並びにスタックダイ装置を形成するよう第１のダイに対して１つ又はそれ以上の追加的なダイを反復して取り付けるよう異なる（一連のより低い加工温度を有する）ダイアタッチ剤を使用して、説明される。他の一実施例に対して、用いられるダイアタッチ剤の各々は、連続的にマルチプルダイを取り付けるよう使用され得る。各ダイアタッチ剤を有して連続的に取り付けられ得るダイの数は、変動し、ダイアタッチ剤及びその関連加工温度に依存する。例えば、比較的高いＴｇを有するダイアタッチフィルムは、１つより多い転移の後に著しい劣化を表し得、それ故に該特定のフィルムを使用して１つのみのダイを取り付けることが所望され得る。その後、スタックダイ装置を作る工程において、他のダイアタッチフィルムは、比較的低いＴｇを有して使用され得る。より低い温度において反復される転移がフィルムに対して不利益ではない際は、２つ又はそれ以上のダイを取り付けることが可能であり得る。
【００２５】
本発明の一実施例は、多種のオペレーションを有する工程として説明されてきた。かかるオペレーションは、典型的なものであり、最も基本的な形式において説明され得るが、オペレーションは、多種の実施例に従った本発明の基本的な範囲から逸脱することなく、該工程に対して追加、又は該工程から削除され得る。例えば、図１を参照して上述された工程１００は、追加的なオペレーションを有し得、該オペレーションにおいては、一連のダイアタッチ剤は、確定され、スタックダイ装置を形成するよう一連のダイを取り付けるよう使用される。
【００２６】
本発明は、複数の実施例に関して説明されてきたが、当業者は、本発明が前述の実施例に制限されず、添付の請求項の趣旨及び範囲内の修正及び改変を有して実行され得る、ことを認識する。故に本明細書は、制限的ではなく例証するものとして考えられるべきである。
【図面の簡単な説明】
【００２７】
【図１】本発明の一実施例に従ったスタックダイ装置を作る工程を図示する。
【図２】本発明の一実施例に従ったスタックダイ装置を図示する。
【図３Ａ】典型的な熱可塑性フィルムに対する係数／温度グラフを示す。
【図３Ｂ】本発明の一実施例に従った３つの熱可塑性フィルムの各々に対する係数／温度グラフを示す。
【図１】
2008509572.tif 000002
【図２】
2008509572.tif 000003
【図３Ａ】
2008509572.tif 000004
【図３Ｂ】
2008509572.tif 000005
【国際調査報告】
2008509572.tif 000006
2008509572.tif 000007